Brevet FR2012404A1 — publié le 19700320

On utilise couramment comme matériau pour pièces de contact électriques Ag Si 1Q. et-AgXid 0 lO.'Cëpendant, ces pièces de contact ne permettent pas d'éviter complètement la soudure de ces pièces, en particulier dans les dispositifs de mi-5 se en court-circuit lorsqu'on coupe ou qu'on rétablit le court-circuit. Ces soudures des contacts provoquent dans le cas de commutateurs automatiques ou de disjoncteurs de puissance des pannes et des défaillances des dispositifs0 Les matériaux connus et utilisés pour les 10 pièces de contact électriques et qui contiennent de l'argent et de 0,5 à 20 f> de plomb (ce plomb étant réparti dans l'argent qui constitue le métal d'assemblage sous forme finement divisée et en majeure partie à l'état dissous) ne donnent pas de résultats satisfaisants, en particulier pour les commutateurs automatiques 15 pour courant alternatif ou disjoncteurs fonctionnant à l'air. Pour diminuer la tendance à la soudure on a proposé également des matériaux d'assemblage qui comportent l'argent comme métal de base et dans lequel des oxydes métalliques et des particules de graphite sont incorporés de façon très réguliè-20 Ces matériaux permettent de diminuer la force de la soudure, mais l'usure augmente* ha présente invention a pour objet un matériau d'assemblage qui convient en particulier pour les pièces de contact électriques et qui supprime l'inconvénient précité» Ce maté-25 riau d'assemblage suivant l'invention contient comme métal de base de l'argent dans lequel sont répartis de façon régulière, jusqu'à 20 JÉ en poids d'un ou de plusieurs oxydes métalliques, et jusqu'à 15 fi en poids de plomb finement divisé. On a réalisé avec des pièces de contact métalliques constituées dans le matériau 30 d'assemblage selon l'invention tous les montages de mini-disjoncteurs sans provoquer la soudure des pièces de contact. les commutateurs fonctionnant sous mise en court-circuit présentent, outre une faible tendance à la soudure, une faible usure de contact à intensité nominale ainsi qu'une 35 résistance de contact relativement faible et par conséquent un faible échauffement. Conviennent en particulier comme oxydes métalliques Cd 0, Sn 02, Zn 0, Hg 0 ou Ni 0, On peut incorporer dans l'argent constituant le métal de base, en plus du plomb un 40 ou plusieurs oxydes métalliques finement divisés» BAD ORlGiNA^ 69 22842 2 2012404 Conviennent particulièrement les pièces de contact électriques faites en Ag Cd 0 10 Pli 5, Ag Sn Og 6 Pb 5, Ag Mg 0 1 Ni 0 1 Pb 10, dans lesquelles les chiffres indiquent les pourcentages en poids. les avantages indiqués pourraient résulter de la structure particulière de la composition selon l'invention. On peut réaliser ces compositions par mélange de poudre d'argent éleetrolytique ou de pcrudre dJ.argent précipité avea un oxyde métallique, tous finement divisés, et d(une poudre de plomb 60 Après mélange intime on comprime pour obtenir un corps moulé à arêtes résistantes» On peut également obtenir la poudre Ag He 0 sous forme de poudre compesite par mélange des précipités. On mélange intimement la poudre composite avee une poudre de plomb 60 ^jum et on comprime le mélange de poudres peur obtenir un corps moulé à arêtes résistantes. On peut obtenir le mélange de précipités par exemple d'und poudre composite Ag Cd 0 à partir d'une solution aqueuse des nitrates à l'aide de ¥a OH par précipitation des hydroxydes et leur décomposition thermique en atmosphère oxydante» On peut enfin préparer la poudre composite argent-exyde-métallique (par exemple la poudre Ag 04 0 10) par breyage mécanique d'une masse fondue Ag He (par exemple d'un alliage Ag Cd 9)» ce broyage pouvant ttre obtenu par pulvérisation-soufflage ou par broyage mécanique d'un jet fondu (poudre centrifugée ou poudre atomisée par pression)» Après oxydation intime de la poudre Ag He en Ag Me 0 (par exemple Ag GdQlQ) on mélange la poudre composite avec la poudre de £emb lia suite des opérations est identique dans tous les eas. On solidifie le corps moulé par frittage dans une atmosphère neutre (azote ou argon)» On peut calibrer le«~eorpa moulés frittés par pression ultérieure à froid, ce qui augmente leur compression» Un des avantages particulier des pièces de contact selon l'invention réside dans leur application sur des supports métalliques usuels. îandis que par exemple les pièces de contact en Ag Cd 0 10 doivent être recouvertes, parce qu'elles se mouillent mal, d'un métal se brasant bien, Ag Cd 0 Pb BAD ORIGINAL 69 22842 3 2012404 (Ag Ht 0 Pb), iiêae sous forme de pièce de contact d'une seule couche quand il est brasé sur les supports métalliques usuels tels que le cuivre, le laiton, le bronze» Ou Be, etc.. est mouillé parfaitement par la brasure et présente par conséquent d'ex-5 cellentes caractéristiques de brasage. le mouillage satisfaisant par le brasage effectué par exemple à 615*0 est assuré par le ploab réparti de façon régulière. Le brasage peut également ôtre effectué par exemple avec la brasure "Silfos" qui est une brasure d'argent contenant du phosphore. Pour le brasage sur le mé-10 tal support conviennent également les pièces de contact frittées. La compression finale pour réaliser des pièces de contact pratiquement exemptes de pores s'effectue pendant le brasage, par exemple sur une machine à souder dans laquelle le passage du courant provoque l'échauffement de deux électrodes métalliques 15 qu'on applique par pression, ou directement après le brasage par compression ultérieure à froid» BAD ORIGINAL 69 22842 4 20124Û4 REVENDICATIONS lo Matériau d'assemblage, en particulier pour pièces de coataGt électriques, caractérisé par le fait que le métal de base est constitué par de l'argent dans lequel 5 sont incorporés de façon régulière jusqu'à 20 # en poids d*un ou plusieurs oxydes métalliques finement divisés et jusqu'à 15$ en poids de plomb finement divisé» 2o Matériau d'assemblage suivant la revendication 1, caractérisé par le fait que l'on utilise comme oxy-10 de métallique Cd 0, Sn 02 » Zn 0, Mg 0 et/ou Ni 0.